Brevet FR3051919A1 — publié le 20171201

DOSIMÈTRE BI OU TRIDIMENSIONNEL A MATERIAU RADIOSENSIBLE DE TYPE GEL OU POLYMERE SOLIDE CHARGÉ AVEC DES PARTICULES DE DIAMANT ET PROCÉDÉS ASSOCIÉS DESCRIPTION DOMAINE TECHNIQUE La présente invention concerne un dosimètre 2D ou 3D amélioré, son procédé de fabrication, ainsi qu'un procédé de mesure de dose à l'aide de ce dosimètre. L'invention trouve notamment des applications dans le domaine de la radiothérapie, ainsi que dans le domaine de la radioprotection. ÉTAT DE LA TECHNIQUE ANTÉRIEURE En radiothérapie, la dosimétrie (ou mesure de dose) in vivo (DIV) consiste en la mesure d'une dose de rayonnement ionisant lors d'une séance de radiothérapie en présence du patient, ce qui permet de détecter une possible erreur de dosage. Actuellement, la DIV est réalisée à l'aide de détecteurs ponctuels, actifs (c'est-à-dire à lecture immédiate) ou passifs (c'est-à-dire à lecture différée), tels que des diodes, des MOSFETs, des dosimètres thermo-luminescents ou des dosimètres à stimulation optique, qui sont placés sur le patient en entrée du faisceau (c'est-à-dire sur la peau du patient et sur l'axe du faisceau), et sont couplés ou non avec une mesure de dose en sortie du patient. La détermination de la dose au point de traitement se fait ensuite par calculs à partir de la dose mesurée en entrée du patient et éventuellement en sortie du patient. L'utilisation de ces détecteurs ponctuels (qui, comme leur nom l'indique, permettent d'obtenir une mesure de la dose en un point) est cependant inadaptée pour des techniques avancées de radiothérapie utilisant des faisceaux complexes, tels que, par exemple, les faisceaux de RCMI (Radiothérapie Conformationnelle avec Modulation d'Intensité), les faisceaux d'arcthérapie et les 3051919 2 faisceaux issus d'accélérateurs robotisés utilisés en radiothérapie stéréotaxique (CyberknifeTM). Pour ces nouvelles techniques, il est nécessaire d'obtenir une dosimétrie en 2D, voire en 3D, avec une résolution en dose et une résolution spatiale élevées. Pour ce faire, il faut envisager un dosimètre de type 2D ou 3D qui puisse être positionné 5 directement sur le patient pour la mesure de DIV. Le dosimètre doit donc être souple, afin de s'adapter à la morphologie du patient ; il doit également pouvoir être réalisé dans des tailles différentes et doit être le moins perturbant possible pour la mesure de dose. La dosimétrie est également utile en radioprotection, notamment dans les domaines de la médecine nucléaire et de la radiologie interventionnelle. 10 La médecine nucléaire regroupe toutes les utilisations de radionucléides sous forme de sources non scellées à des fins de diagnostic ou de thérapie. L'opérateur, en médecine nucléaire, se trouve exposé aux rayonnements ionisants, en particulier ses extrémités. La radiologie interventionnelle regroupe quant à elle les techniques qui 15 utilisent la radioscopie avec amplificateur de brillance ou la radiographie et qui nécessitent des équipements spécifiques permettant de réaliser certaines opérations, dans un but diagnostique ou thérapeutique. Ces techniques nécessitent souvent des expositions de longue durée des patients, qui reçoivent alors des doses importantes pouvant être à l'origine, dans certains cas, d'effets déterministes dus aux rayonnements. 20 Les opérateurs ou les praticiens sont également exposés à des niveaux plus élevés que lors d'autres pratiques radiologiques. Dans les deux cas de médecine nucléaire et de radiologie interventionnelle, des incidents de surexposition du patient, de l'opérateur ou du praticien peuvent être relevés, dus généralement à une mauvaise pratique, mais 25 également à une dosimétrie négligée. En particulier, l'information sur le dépassement de dose est souvent obtenue a postériori par une dosimétrie passive et pas assez précise. On peut citer, à titre d'exemple, des résultats d'études de l'IRSN menées en radiologie interventionnelle qui ont montré que la dosimétrie avec des bagues ou des dosimètres poignets était insuffisamment précise pour assurer un bon suivi des praticiens. La dose estimée sur les extrémités des doigts serait en effet six fois plus élevée que celle lue par 3051919 3 une bague. En outre, les dosimètres bagues ou poignets sont souvent des dosimètres passifs basés sur la luminescence (technologie TLD (Dosimétrie par Thermo Luminescence) et technologie OSL (dosimétrie par Luminescence Stimulée Optiquement)). Ce type de dosimètres absorbe et emmagasine l'énergie délivrée par les 5 rayonnements ionisants suite à une irradiation et la restitue par la suite via une stimulation spécifique. Afin d'obtenir une mesure de dose qui soit cumulée directement pendant l'intervention (et non a postériori comme avec les dosimètres bagues ou poignets) et qui soit plus précise en positionnement sur le patient, il serait intéressant de 10 pouvoir disposer de dosimètres de type 2D ou 3D, qui soient souples et qui puissent être positionnés directement sur le patient ou sur le bout des doigts du praticien. Pour la réalisation de dosimètres 3D, on utilise actuellement des matériaux radiosensibles sous forme de gels ou de polymères solides pour obtenir une lecture 2D ou 3D de la dose délivrée. Il est à noter que le terme « solide » est ici associé 15 au polymère pour le différencier du gel, qui est un polymère gonflé de solvant. Parmi ces matériaux radiosensibles, il existe principalement deux catégories de matériaux, à savoir les gels dosimétriques et les polymères radiosensibles sans solvant. - Les gels dosimétriques 20 Les gels dosimétriques sont couramment utilisés pour la réalisation de fantômes, notamment pour le contrôle des faisceaux. Ils sont définis comme un réseau tridimensionnel (également appelé matrice) de chaînes de polymère réticulées dans un solvant. On obtient ainsi un réseau macromoléculaire ou supramoléculaire gonflé par le solvant. Les gélifiants classiquement utilisés sont soit des polymères naturels (agarose, 25 gélatine, etc.), soit des polymères de synthèse (polyacrylamide, alcool polyvinylique, etc.). Les gels dosimétriques intègrent deux grandes classes de gels, qui se distinguent par des mécanismes de révélation de la dose absorbée différents : > les gels polymérisables Les gels polymérisables (connus sous la dénomination anglaise 30 « polymer gel ») se composent d'un solvant (généralement de l'eau) à 80-90%, en poids 3051919 4 d'un mélange de monomères ( les gels polymérisés radiochromiques Ces gels sont connus sous la dénomination anglaise « radiochromic gel ». Dans ce type de gels, la matrice du gel est déjà polymérisée et ne sert qu'à limiter la diffusion des colorants dans le volume du matériau. L'exemple le plus connu est le gel de Fricke à base d'ions ferreux (Fe') et de xylénol orange (XO) pour lequel on mesure, par 15 différentes méthodes, l'oxydation radiolytique de l'ion ferreux en ion ferrique (Fe'). L'une des méthodes classiquement utilisée est la spectrophotométrie où le complexe Fe3+-X0 est utilisé comme révélateur colorimétrique de la réaction d'oxydo-réduction radio-induite. Une autre technique couramment utilisée est la résonnance magnétique où l'on mesure les propriétés paramagnétiques des ions mis en jeu. 20 - Les polymères radiosensibles sans solvant Les polymères radiosensibles sans solvant (dénomination souvent raccourcie en « polymères radiosensibles ») sont principalement constitués d'un polymère et de différents additifs (colorants, agents antioxydants, etc.) nécessaires au bon fonctionnement du dosimètre. Contrairement aux gels, ils ne comportent pas de 25 solvant. Un exemple d'un dosimètre utilisant un tel polymère radiosensible est décrit dans le document [1]. Le dosimètre y est décrit comme étant composé d'une matrice polymère à base d'un polyuréthane, cette matrice étant dopée avec un chromophore et un amorceur de radicaux. Sous l'effet d'un rayonnement ionisant, le chromophore est modifié chimiquement, passant d'une forme où la molécule est transparente à une forme 30 où elle devient absorbante. 3051919 5 Quels que soient les matériaux radiosensibles sous forme de gels ou de polymères solides qui sont utilisés dans les dosimètres 2D ou 3D actuels, on cherche toujours à améliorer leur sensibilité. A cet effet, l'incorporation de nanoparticules de numéro atomique (Z) 5 élevé dans un polymère a récemment été reportée dans la littérature pour la réalisation de dosimètres en radiothérapie. On citera notamment les articles de Alqathami et al et de Rahman et al sur l'incorporation, respectivement, de particules d'oxyde de bismuth (document [2]) ou de nanoparticules d'or (documents [3] et [4]) dans un polymère. Les auteurs de ces articles ont mis en évidence un effet d'augmentation 10 de la dose observée par absorbance dans la partie du polymère chargée avec des nanoparticules de Z élevé (Or (Z=79) ; Bismuth (Z=83)), comparée à la mesure faite dans la partie du même polymère non chargée. Ainsi, il semblerait que l'incorporation de nanoparticules de Z élevé dans des matériaux radiosensibles sous forme de gels ou de polymères solides permette 15 d'effectuer une dosimétrie dans une gamme d'énergies qui peut aller du keV au MeV. Cependant, étant donné que le processus d'interaction induisant l'augmentation de dose est basé sur l'augmentation d'absorption du rayonnement dans les nanoparticules de Z élevé, l'incorporation de ces nanoparticules de Z élevé dans des matériaux équivalents tissus peut induire une dépendance en énergie du dosimètre, en particulier dans le 20 domaine des basses énergies (keV), ce qui implique une procédure de correction en énergie qui peut être fastidieuse pour une utilisation en routine clinique. Au final, si l'on souhaite pouvoir procéder à une utilisation clinique du dosimètre pour des mesures sur une large gamme d'énergies (keV et MeV), sans avoir à appliquer de facteurs correctifs pour conserver une équivalence tissu du matériau du 25 dosimètre, l'incorporation de nanoparticules de Z élevé doit se limiter à un taux faible (un maximum d'environ 2%). Au vu des inconvénients des dosimètres de l'art antérieur, les inventeurs se sont fixé pour but de concevoir un dosimètre qui puisse être utilisé pour une utilisation clinique, que ce soit en radiothérapie ou en radioprotection, et qui 30 présente des performances de détection accrues, afin qu'il présente une meilleure 3051919 6 sensibilité et ce, pour une détection sur une large gamme d'énergies pouvant aller du keV au MeV, tout en conservant l'équivalence tissu du détecteur. EXPOSÉ DE L'INVENTION Pour ce faire, les inventeurs ont conçu un dosimètre pour la détection 5 d'un rayonnement ionisant, comprenant une matrice polymère en un matériau radiosensible, dans laquelle sont dispersées des particules aptes à produire des radicaux libres lorsqu'elles sont exposées au rayonnement ionisant, le dosimètre étant caractérisé en ce que lesdites particules sont des particules de diamant ayant une taille submicrométrique ou nanométrique et dont la surface possède une affinité électronique 10 négative. Le matériau radiosensible peut être du type gel (comme les gels dosimétriques, y compris les gels polymérisables et les gels polymérisés radiochromiques) ou du type polymère solide (comme les polymères radiosensibles sans solvant). L'incorporation de particules de diamant de tailles nanométriques (ces 15 particules étant également appelées nanoparticules) ou submicrométriques dans un matériau radiosensible permet d'améliorer les performances de détection du dosimètre en lui permettant une meilleure sensibilité, tout en conservant l'équivalence tissu du dosimètre. Dans l'art antérieur, l'incorporation de nanoparticules de Z élevé vise à 20 augmenter la probabilité d'interaction du rayonnement ionisant dans le matériau radiosensible et ainsi augmenter la sensibilité du dosimètre. Cependant, l'augmentation de la concentration du matériau en nanoparticules de Z élevé se traduit par une augmentation du numéro atomique effectif du dosimètre, qui n'est plus, de ce fait, « équivalent tissu » (c'est-à-dire qu'il n'a plus le même Z que les tissus humains). 25 Dans le cadre de l'invention, contrairement aux particules de Z élevé, comme l'or ou l'oxyde de bismuth de l'art antérieur, les particules de diamant (constituées majoritairement de carbone) ont un numéro atomique effectif bas, ce qui ne permet pas une absorption efficace des rayonnements ionisants. Le mécanisme qui est utilisé ici est l'émission d'électrons à partir de la surface des particules de diamant, cette 3051919 7 émission étant due à l'affinité électronique négative des particules de diamant. Ces électrons émis sont capables de réagir avec le milieu environnant et de produire de nouvelles espèces (ions, radicaux libres, etc.), qui viennent s'ajouter à celles produites dans le matériau radiosensible par les différentes réactions chimiques radio-induites 5 ayant lieu en l'absence de particules de diamant, ce qui a pour effet d'amplifier la réponse du dosimètre. En outre, il est connu que les particules de diamant ont un effet radiosensibilisant (document [5]). Cet effet radiosensibilisant des particules de diamant dû à la production de radicaux libres additionnels est ici utilisé pour augmenter l'efficacité 10 de réaction chimique du matériau radiosensible chargé par rapport à un matériau radiosensible vierge. Ainsi, par comparaison avec l'incorporation de nanoparticules de Z élevé, notre invention permet de conserver la propriété essentielle d'équivalence tissu recherchée pour un dosimètre. Cette incorporation permet en outre de s'affranchir de la 15 nécessité d'appliquer une correction à basse énergie, nécessaire dans les matrices polymères chargées aux nanoparticules de Z élevé. Le fait d'avoir un effet radiosensibilisant permettrait au final d'abaisser les seuils de détection du dosimètre. Le dosimètre selon l'invention permet d'obtenir une carte dosimétrique bi ou tridimensionnelle. En effet, la dose de rayonnements ionisants reçue par le 20 dosimètre peut être mesurée et quantifiée par diverses méthodes de mesures connues et donne ainsi accès à la distribution bi ou tridimensionnelle des doses de rayonnements ionisants auxquelles le matériau radiosensible a été exposé. Avant d'entrer plus en détail dans l'exposé de l'invention, nous précisons les définitions suivantes. 25 Dans ce qui précède et ce qui suit, le terme « taille », appliqué à des particules, désigne la plus grande dimension de ces particules ; le terme « nanométrique » signifie supérieur ou égal à 1 nanomètre et inférieur ou égal à 100 nanomètres ; le terme « submicrométrique » signifie supérieur à 100 nanomètres et inférieur à 1000 nanomètres. 30 Un matériau radiosensible est un matériau qui a au moins une de ses 3051919 8 propriétés physico-chimiques (par exemple, une propriété optique telle que sa viscosité, sa transparence, sa couleur, etc.) qui est modifiée lors de l'absorption d'un rayonnement ionisant, cette modification pouvant être reliée à la dose d'irradiation reçue par le matériau, ce qui permet une information directe du patient, du praticien et/ou de 5 l'opérateur de la dose absorbée. Enfin, on rappelle que les rayonnements ionisants comprennent les rayonnements électromagnétiques de longueurs d'onde inférieures à 100 nm, c'est-à-dire les rayons gamma, les rayons X et certains ultraviolets, ainsi que les particules, chargées ou non (rayons alpha et béta). 10 Selon la présente invention, les particules de diamant ont une surface ayant une affinité électronique négative. Concernant l'affinité électronique, on considère dans le cadre de la présente invention la définition selon la physique du solide (c'est-à-dire la particule de diamant) et non à l'échelle de l'atome ou de la molécule, à une interface du matériau étudié (particule de diamant) avec le vide. Cette affinité 15 électronique (AE) est définie par la différence d'énergie entre le bas de la bande de conduction du matériau (Ec) et le niveau du vide (EvAc), soit EAE = EVAC - Ec. Dans le cas du diamant, la nature des atomes saturant la dernière couche de carbone (c'est-à-dire les « terminaisons de surface » de la particule de diamant) module cette affinité. En utilisant certains atomes particuliers, comme par exemple des atomes d'hydrogène ou des 20 fonctions aminées, on obtient une particule de diamant ayant une affinité électronique négative (i.e. Ec>EvAc). Cette affinité électronique sera généralement comprise entre - 0,2 et - 1,0 eV, selon la taille des particules de diamant et la qualité des terminaisons. Selon une variante préférée de l'invention, les particules de diamant ont une surface hydrogénée. 25 Selon une autre variante possible de l'invention, les particules de diamant ont une surface aminée. De préférence, les particules de diamant ont une taille comprise entre 5 et 200 nm. Cette gamme de tailles des particules permet d'avoir une surface développée maximale. 3051919 9 Selon un mode de réalisation préféré de l'invention, les particules sont réparties de manière homogène dans la matrice polymère. L'homogénéité de la répartition des particules est directement liée à l'homogénéité du dosimètre. De préférence, les particules de diamant sont présentes dans la matrice 5 polymère en une concentration d'au moins 0,001 mg par cm3 de la matrice polymère. Selon un mode de réalisation préféré de l'invention, la matrice polymère est souple. On considère que la matrice polymère est souple dès lors qu'elle présente une déformation en flexion supérieure ou égale à une valeur limite déterminée (que l'homme du métier est capable de déterminer) lorsqu'une pression déterminée est appliquée sur la 10 surface de la matrice. Plus simplement, on considérera que la matrice polymère est souple dès lors qu'on peut l'adapter à la morphologie du patient. L'invention concerne également un procédé de fabrication d'un dosimètre tel que défini ci-dessus. Ce procédé comprend une étape de formation de la matrice polymère chargée avec des particules de diamant ayant une taille 15 submicrométrique ou nanométrique et une étape de mise en forme de ladite matrice polymère chargée, le procédé comprenant, au cours de la formation de la matrice polymère chargée, l'incorporation des particules de diamant de manière à ce que les particules de diamant soient dispersées dans la matrice polymère chargée une fois formée. 20 L'étape de formation de la matrice polymère chargée peut comprendre les opérations suivantes : a) mélange des composants chimiques nécessaires à la formation de la matrice polymère ; b) introduction et dispersion des particules de diamant dans le mélange, 25 moyennant quoi on obtient un mélange chargé ; c) mise en forme du mélange chargé. De préférence, la dispersion des particules est une dispersion homogène. Il existe de nombreuses techniques permettant de disperser de manière homogène les particules de diamant dans la matrice polymère, comme par exemple, un 3051919 10 mélange par agitation conventionnelle (mécanique), un mélange par bain à ultrasons, un mélange par sonde de sonification, etc. Selon une variante possible du procédé, l'opération c) de mise en forme peut comprendre une introduction du mélange chargé dans un moule, une 5 polymérisation du mélange chargé pour obtenir une pièce moulée et un démoulage de ladite pièce. Cette variante peut être mise en oeuvre en utilisant un matériau radiosensible de type polymère solide. Selon une autre variante possible du procédé, l'opération c) de mise en forme comprend une introduction du mélange chargé dans une cavité fermée délimitée 10 par une paroi et destinée à contenir ledit mélange chargé. Cette variante peut être mise en oeuvre en utilisant un matériau radiosensible de type gel, par exemple un gel dosimétrique. Bien entendu, la paroi est choisie transparente au système de lecture utilisé pour lire la dosimétrie. Enfin, l'invention concerne un procédé de mesure d'une dose de 15 rayonnement ionisant, comprenant les étapes consistant à : a) soumettre un dosimètre tel que défini ci-dessus à un rayonnement ionisant, le dosimètre fournissant une réponse qui est fonction de la dose de rayonnement ionisant absorbé par le matériau radiosensible ; b) lire la réponse du dosimètre exposé au rayonnement ionisant. 20 La réponse du dosimètre peut par exemple être un changement de couleur de la matrice polymère, une opacification de la matrice polymère, etc. La lecture de la réponse du dosimètre se fait par une technique connue. Elle peut par exemple être réalisée par Imagerie par Résonnance Magnétique (IRM), par tomographie optique, par tomographie par rayons X, par spectrométrie RAMAN, par 25 spectrométrie d'absorption, par RPE, etc. Il est à noter que pour favoriser les réactions chimiques avec les électrons produits à la surface des particules de diamant de tailles submicrométriques ou nanométriques utilisées selon l'invention, il est possible d'immobiliser, au voisinage des sites de productions de ces électrons, les molécules susceptibles de réagir avec ces 30 électrons. Ceci peut se faire via des liaisons covalentes ou des interactions 3051919 11 électrostatiques entre les particules de diamant et les molécules d'intérêt (colorant, monomères, etc.). En effet, le parcours des molécules réactives au sein de la matrice polymère est assez faible et il est donc préférable que les molécules réactives soient à proximité des particules de diamant pour être au plus près des sites de production des 5 électrons. Une manière de favoriser les réactions entre les électrons et les molécules réactives est soit d'avoir une forte concentration en molécules réactives au sein de la matrice polymère et/ou en particules de diamant, soit d'immobiliser sur les particules de diamant les molécules réactives (en les liant chimiquement aux particules de diamant, par exemple). La fonctionnalisation des particules de diamant a donc deux fonctions, à savoir 10 favoriser les réactions de révélation de la dose déposée, d'une part, et, d'autre part, favoriser leur incorporation dans la matrice polymère. Au final, l'utilisation de particules de diamant d'affinité électronique négative (ces particules ayant de préférence une surface hydrogénée ou aminée) pour améliorer la réponse du matériau radiosensible (gel ou polymère) présente de nombreux 15 avantages. Cela permet de ne pas altérer l'équivalence tissu du matériau radiosensible, puisqu'on y incorpore des objets de tailles nanométriques ou submicrométriques présentant de faibles numéros atomiques. Les taux d'incorporation de ces particules sont ajustables en fonction des applications visées. Par exemple, avec 20 des particules de diamant ayant une surface hydrogénée, on peut envisager des taux d'incorporation élevés (pour maximiser les effets), contrairement à ce qui est réalisable avec les nanoparticules de Z élevé de l'art antérieur. Par ailleurs, la chimie de surface du diamant est bien connue et il est tout à fait possible de fonctionnaliser les particules de diamant pour optimiser leur 25 incorporation dans la matrice polymère. La présence de particules de diamant ne perturbe pas la lecture du matériau radiosensible, même lorsque cette lecture se fait par IRM. En effet, les particules de diamant ne sont pas électriquement conductrices, contrairement aux nanoparticules métalliques, et ne risquent pas d'atténuer le champ magnétique de l'IRM. 3051919 12 Enfin, les polymères composites (gels ou polymères solides) dopés aux particules de diamant sont plus facilement recyclables que ceux contenant des nanoparticules métalliques. D'autres caractéristiques et avantages de l'invention ressortiront du 5 complément de description qui suit et qui se rapporte à des exemples de mise en oeuvre du procédé de fabrication selon l'invention. Il va de soi que ce complément de description n'est donné qu'à titre d'illustration de l'objet de l'invention et ne doit en aucun cas être interprété comme une limitation de cet objet. 10 EXPOSÉ DÉTAILLÉ DE MODES DE RÉALISATION PARTICULIERS Comme nous venons de le voir, la présente invention repose sur l'utilisation de matériaux (gels ou polymères solides) radiosensibles, classiquement décrits dans la littérature pour la réalisation de fantômes pour la mesure de dose 3D en radiothérapie, auxquels sont ajoutés des particules de diamant de tailles nanométriques 15 ou submicrométriques ayant une affinité électronique négative pour en améliorer la sensibilité. Plus particulièrement, le principe de l'invention est basé sur une modification du matériau radiosensible sous irradiation, les particules de diamant de tailles nanométriques ou submicrométriques ayant une affinité électronique négative étant présentes dans le matériau pour augmenter l'effet des rayonnements irradiants, tout en 20 conservant l'équivalence tissu du matériau, nécessaire en dosimétrie. De préférence, on utilise des particules de diamant ayant une surface hydrogénée ou aminée. Le dosimètre ainsi obtenu permet la mesure de dose in vivo en radiothérapie, ainsi que la mesure de dose en radioprotection pour la radiologie interventionnelle et la médecine nucléaire. Par extension, le dosimètre selon l'invention 25 pourra être utilisé en radioprotection dans le domaine nucléaire ou pour la réalisation de fantôme pour le contrôle qualité en radiothérapie. On peut également envisager la possibilité de réaliser des mesures de dose hors champ en radiothérapie à l'aide du dosimètre selon l'invention. On peut également envisager la création de divers appareils de radioprotection utilisant ce dosimètre pour l'industrie du nucléaire. 3051919 13 Les gels radiosensibles et les polymères solides radiosensibles satisfont aux critères fixés pour la réalisation de dosimètres 2D ou 3D adaptés à une utilisation en radiothérapie et en radioprotection. En effet, ils permettent de réaliser des dosimètres souples dans des tailles différentes et peu perturbants pour la mesure de dose. 5 Différentes morphologies pour le dosimètre selon l'invention sont possibles, du fait même des propriétés des matériaux radiosensibles utilisés (souplesse, possibilité d'en fabriquer de grandes surfaces, etc.). On peut ainsi envisager d'inclure la matrice polymère chargée à l'intérieur d'un masque thermoformé ou d'une ceinture flexible destinée à être posée 10 directement sur le patient, sous forme de pastilles à positionner en surface du masque ou de la ceinture, ou à l'intérieur des fibres constituant le masque ou la ceinture. Le dosimètre selon l'invention peut être envisagé en médecine nucléaire et en radiologie interventionnelle, par exemple pour la réalisation de gants équipés d'une ou plusieurs pastilles repositionnables réalisées en polymère solide souple, disposée(s) 15 sur un ou plusieurs doigts des gants et permettant d'intégrer la dose reçue sur plusieurs séances avec, pour avantage, la possibilité d'avoir un effet visuel de seuil toléré grâce à un changement de couleur. Une application de l'invention pourrait être étendue à la réalisation de gants jetables entièrement réalisés à l'aide d'un matériau radiosensible de type gel ou 20 polymère solide chargé avec des nanoparticules de diamant à affinité électronique négative, de préférence à surface hydrogénée ou aminée, ou encore des gants présentant une double paroi remplie avec le matériau radiosensible dopé aux particules de diamant à affinité électronique négative, de préférence à surface hydrogénée ou aminée. Le matériau radiosensible peut être un polymère naturel ou de synthèse 25 ou encore un mélange de monomères. Le matériau radiosensible peut être choisi parmi les grandes familles de polymères transparents ou translucides comme les polycarbonates, le polystyrène et ses dérivés, les polyoléfines, les poly(méth)acrylates comme, par exemple, le polyméthacrylate de méthyle (PMMA), les dérivés de polyvinyles, les dérivés de 30 polyesters, le chlorure de polyvinyle, les dérivés de cellulose tels que l'acétate de 3051919 14 cellulose, les polyuréthanes, les polyéthylènes, les téréphtalates, les silicones, les époxydes, etc. Des exemples de tels polymères transparents ou translucides sont par exemple cités dans le document [1]. Les matériaux radiosensibles peuvent par exemple être obtenus par polymérisation en chaine ou par polycondensation. 5 Les monomères classiquement utilisés pour la fabrication de gels dosimétriques sont des monomères hydrosolubles polymérisables par voie radicalaire. Les familles décrites dans la littérature sont les (méth)acrylamides, les (méth)acrylates, les acides (méth)acryliques, le méthacrylate de sodium, le méthacrylate de 2- hydroxyéthyle. L'ajout d'un agent de réticulation (monomères bi ou trifonctionnels 10 appartenant aux mêmes familles que les monomères « simples », comme par exemple le bis acrylamide) permet de figer le matériau et de conserver la distribution spatiale de la dose déposée. D'autres monomères hydrosolubles qui ne semblent pas avoir été utilisés jusqu'à présent pour la fabrication de gels radiosensibles pourraient être 15 employés : alcool vinylique, 1-vinyl-2-pyrrolidone (NVP), acétate de vinyle, acrylonitrile, vinyle pyridine, etc. Bien entendu, le choix du matériau radiosensible se fera également en fonction des propriétés attendues du matériau, à savoir le fait qu'il soit compatible avec les éventuels autres constituants du dosimètre, tels que le colorant, l'agent antioxydant 20 pour les gels dosimétriques, l'amorceur radicalaire, l'agent stabilisant anti-UV, le plastifiant, etc.). Il doit également présenter les propriétés mécaniques adéquates (notamment du point de vue de la plasticité) en fonction de l'utilisation envisagée. Si l'on souhaite observer un changement de couleur dans le matériau radiosensible suite à une irradiation, le matériau radiosensible devra inclure au moins un 25 composé chimique actif apte à changer de couleur sous l'effet d'une réaction photochimique induite par l'exposition à un rayonnement ionisant. Dans ce cas, il est nécessaire que le matériau radiosensible ait une transparence suffisante pour permettre une détection de ce changement de couleur. A titre d'exemple, on peut utiliser comme colorant un des précurseurs cyanés incolores du 4,4',4"-aminotriphénylméthane 30 (pararosaniline) ou l'un de ses dérivés. 3051919 15 Les particules de diamant utilisées pour doper le matériau radiosensible ont une taille nanométrique ou submicrométrique. De préférence, les particules sont des nanoparticules. Les particules de diamant utilisées peuvent être obtenues de plusieurs 5 façons, à savoir par détonation, par ablation laser ou encore par la technique Haute Pression Haute Température. Les particules de diamant ne sont pas utilisées brutes, mais leur chimie de surface est modifiée pour obtenir les propriétés recherchées de radiosensibilisation, afin qu'elles soient aptes à produire des radicaux libres lorsqu'elles sont exposées au 10 rayonnement ionisant ; plus précisément, elles sont modifiées de manière à ce qu'elles présentent une affinité électronique négative, afin qu'elles soient aptes à produire à leur surface des électrons lorsqu'elles sont exposées au rayonnement ionisant (document [5]). De préférence, on traite les particules afin d'obtenir des particules de diamant ayant une surface hydrogénée (liaisons C-H en surface) ou aminée (liaisons C-N REVENDICATIONS1. Dosimètre pour la détection d'un rayonnement ionisant, comprenant une matrice polymère en un matériau radiosensible, dans laquelle sont dispersées des particules aptes à produire des radicaux libres lorsqu'elles sont exposées au rayonnement ionisant, le dosimètre étant caractérisé en ce que lesdites particules sont des particules de diamant ayant une taille submicrométrique ou nanométrique et dont la surface possède une affinité électronique négative. 2. Dosimètre selon la revendication 1, dans lequel les particules de diamant ont une surface hydrogénée. 3. Dosimètre selon la revendication 1, dans lequel les particules de diamant ont une surface aminée. 4. Dosimètre selon l'une quelconque des revendications 1 à 3, dans lequel les particules de diamant ont une taille comprise entre 5 et 200 nm. 5. Dosimètre selon l'une quelconque des revendications 1 à 4, dans lequel les particules sont réparties de manière homogène dans la matrice polymère. 6. Dosimètre selon l'une quelconque des revendications 1 à 5, dans lequel les particules de diamant sont présentes en une concentration d'au moins 0,001 mg par cm3 de la matrice polymère. 7. Dosimètre selon l'une quelconque des revendications 1 à 6, dans lequel la matrice polymère est souple. 8. Procédé de fabrication d'un dosimètre tel que défini dans l'une quelconque des revendications 1 à 7, comprenant une étape de formation de la matrice 3051919 18 polymère chargée avec des particules de diamant ayant une taille submicrométrique ou nanométrique et une étape de mise en forme de ladite matrice polymère chargée, le procédé comprenant, au cours de la formation de la matrice polymère chargée, l'incorporation des particules de diamant de manière à ce que les particules de diamant 5 soient dispersées dans la matrice polymère chargée une fois formée. 9. Procédé selon la revendication 8, dans lequel l'étape de formation de la matrice polymère chargée comprend les opérations suivantes : a) mélange des composants chimiques nécessaires à la formation de la 10 matrice polymère ; b) introduction et dispersion des particules de diamant dans le mélange, moyennant quoi on obtient un mélange chargé ; c) mise en forme du mélange chargé. 15 10. Procédé selon la revendication 9, dans lequel l'opération c) de mise en forme comprend une introduction du mélange chargé dans un moule, une polymérisation du mélange chargé pour obtenir une pièce moulée et un démoulage de ladite pièce. 20 11. Procédé selon la revendication 9, dans lequel l'opération c) de mise en forme comprend une introduction du mélange chargé dans une cavité fermée délimitée par une paroi et destinée à contenir ledit mélange chargé. 12. Procédé de mesure d'une dose de rayonnement ionisant, 25 comprenant les étapes consistant à : a) soumettre un dosimètre tel que défini dans l'une quelconque des revendications 1 à 7 à un rayonnement ionisant, le dosimètre fournissant une réponse qui est fonction de la dose de rayonnement ionisant absorbé par le matériau radiosensible ; b) lire la réponse du dosimètre exposé au rayonnement ionisant.30